ДЕКОРАТИВНОЕ ОТДЕЛОЧНОЕ ПОКРЫТИЕ

Полезная модель представляет собой декоративное отделочное покрытие, изготовленное из стекла, покрытого краской с добавлением люминофора (фотолюминофора), закаленного путем обжига с использованием высоких температур.
Полезная модель относится к материалам для строительства, в частности, к светящимся отделочным покрытиям и может быть использована в строительстве и декорировании, в частности, в остеклении объектов строительства.
Из уровня техники известно декоративное покрытие для отделочных работ, относящееся к области строительства и использующееся для декоративной отделки изделий и конструкций из бетона и других строительных материалов, а также стен, потолков, фасадов зданий и сооружений (Патент RU 2157392 C1)
Также известна полезная модель - облицовочное покрытие, относящееся к области деревообрабатывающей промышленности, которое может быть использовано в производстве декоративных изделий для отделки стен, потолков в различных помещениях и зданиях, как жилых, так и в служебных (Патент RU 32808 U1).
Недостатком указанных решений является отсутствие возможности поглощения ими излучения световой энергии, которая может обеспечивать подсветку облицованного объекта и прилегающей к нему территории.
Наиболее близким аналогом патентуемого решения является полезная модель, относящаяся к светящимся декоративным отделочным покрытиям, выполненная в виде объемной формы, содержащей источник света и пучки светового оптоволокна. (Патент RU 127867 U1).
Недостатком указанного изобретения является то, что для освещения в отделочное покрытие необходимо вмонтировать световое волокно, а также соединить указанное волокно с источником света, что влечет за собою дополнительный расход материалов и электрической энергии. Также недостатком указанного устройства является то, что для его работы требуется внешний источник питания.
Техническая проблема, решаемая полезной моделью, заключается в устранении вышеупомянутых недостатков и создании элемента для отделочного покрытия, которое может быть использовано для декоративной отделки и подсветки помещений и зданий без дополнительных источников питания.
Техническим результатом патентуемого решения является возможность использования светящегося отделочного покрытия без использования источников питания.
Указанный технический результат достигается за счет того, что светящееся отделочное покрытие, выполнено из стекла (стеклянной пластины) с нанесенной на него краской с добавлением люминофоров, как правило, фотолюминофоров.
Благодаря добавлению люминофоров в краску, поглощенная люминофорами энергия излучения ультрафиолетового или инфракрасного спектра (в частности, солнечного освещения) вызывает свечение панели в темноте, тем самым осуществляя подсветку облицованного материала строительного объекта и прилегающей территории.
Еще одним техническим результатом представленной полезной модели является прочность и долговечность указанного покрытия.
Данный технический результат достигается за счет того, что после нанесения краски стекло подвергается закалке с использованием высоких температур.
Полезный эффект следующий. По сравнению с предшествующим уровнем техники в отделочном покрытии путем добавления люминофоров в краску, которой покрыто стекло, реализована функция свечения указанных покрытий без использования каких-либо источников питания, тем самым отсутствует необходимость какого-либо обслуживания данного устройства и расхода энергии.
В связи с тем, что отсутствует необходимость в источниках питания, а также в дополнительных компонентах (кабелях, розетках, лампах), уменьшено количество деталей и расходных материалов.
В связи с тем, что покрытие закалено посредством высоких температур - повышается его прочность и возникает возможность его длительного использования.
Осуществление полезной модели производится путем нанесения на стеклянную пластину краски с добавлением люминофора и дальнейшим ее обжигом при высокой температуре. Произведенное таким образом отделочное покрытие монтируется, например, на горизонтальную поверхность здания с помощью креплений или клеящего вещества.
Возможна реализация полезной модели, при которой краска с добавлением люминофора наносится на внутреннюю поверхность стекла, чем достигается дополнительная защита красочного слоя от влаги и иных агрессивных факторов внешней среды и большая износоустойчивость покрытия.
Также возможна реализация полезной модели, при которой с внутренней стороны стеклянной пластины крепится светоотражающий материал, что приводит к уменьшению рассеивания остаточного свечения и, соответственно, большей интенсивности свечения. Данная реализация возможна, в вариантах с нанесением содержащей люминофор краски, как на внешнюю, так и на внутреннюю поверхность стеклянной пластины.
Известно, что наибольшим коэффициентом отражения света (0,9-0,94), из применяемых в строительстве материалов обладает посеребренная зеркальная поверхность (Строительное проектирование / Эрнст Нойферт; Перевод с немецкого канд. техн. наук К.Ш. Фельдмана и Ю.М. Кузьминой; Под редакцией канд. техн. наук З.И. Эстрова и канд. архит .Е.С. Раевой. - Москва: Стройиздат, 1991).
Следовательно, возможна реализация полезной модели, в которой в качестве светоотражающего материала с внутренней стороны стеклянной пластины крепится посеребренная зеркальная поверхность, что приводит к большей интенсивности свечения декоративного материала. Данная реализация возможна в вариантах с нанесением содержащей люминофор краски, как на внешнюю, так и на внутреннюю поверхность стеклянной пластины.
Также известно, что наибольшей длительностью свечения из всех люминофоров обладают фосфоресцентные материалы, наиболее распространенными из которых являются сульфид цинка и алюминат стронция, при этом последний обладает значительно более ярким свечением. Таким образом, возможна реализация полезной модели, в которой в качестве люминофора используется алюминат стронция, что приводит к увеличению длительности и интенсивности свечения по сравнению с другими люминофорами. Данная реализация возможна, в вариантах с нанесением содержащей люминофор краски, как на внешнюю, так и на внутреннюю поверхность стеклянной пластины.
Кроме того, наибольшее распространение в строительстве получило, так называемое, термополированное или флоат-стекло, отличающееся равномерной толщиной стеклянной пластины и высоким качеством поверхности.
При этом в случае нанесения краски на внутреннюю сторону стеклянной пластины одним из факторов, влияющих на интенсивность свечения, будет являться коэффициент пропускания; света стеклянной пластины.
Согласно Приложению Г к Своду правил СП 52.13330.2016 "Естественное и искусственное освещение". Актуализированная редакция СНиП 23-05-95* (утв. приказом Министерства строительства и жилищно-коммунального хозяйства РФ от 7 ноября 2016 г. N 777/пр) среди строительных материалов наибольшим коэффициентом пропускания - 0,87-0,91 обладает флоат-стекло бесцветное, шириной 4-12 мм.
Следовательно, в случае нанесения содержащей люминофор краски на внутреннюю поверхность стеклянной пластины возможна реализация полезной модели, при которой стеклянная пластина будет изготовлена из бесцветного флоат-стекла, шириной 4-12 мм.